(57)【特許請求の範囲】
【請求項１】
金属板材からなる基板の一側外面に、フェノール樹脂およびビニルブチラール樹脂を主成分とし、而も燐酸が０．１乃至１．０％重量混合された塗材で酸化プライマー層が塗着形成され、且その外面にはアクリル樹脂およびウレタン樹脂を主成分とし而もテトラクロロイソフタロニル若しくは４-メチルスルホニルテトラクロロピリジンが０．３乃至１．０％重量混合された塗材により、適宜厚さの抗菌保護層が塗着形成されてなる抗菌パネル材。
【請求項２】
前記酸化プライマー層、および抗菌保護層が、基板の外面全体に亘って塗着形成されてなる、請求項１に記載の抗菌パネル材。
【発明の詳細な説明】
【０００１】
【産業上の利用分野】
本発明は建物や施設等の内外壁面や天井面等に、細菌類や黴菌類或いは酵母菌等が付着繁殖して招来されるシミや斑点、変色等の汚着や、その分泌物による構造材の脆化や劣化等の汚損を防止するための抗菌パネル材に関するものである。
【０００２】
【従来技術】
我が国は年間を通じて温暖且多湿な気候風土にあり、而も近年においては建物や施設等も鉄筋コンクリート構造やプレハブ構造化し、且アルミサッシや新建材等の採用に伴い密閉性が高まり加えて暖房機器の普及とも相俟って、特に建物や施設内は細菌類、黴菌類或いは酵母菌類等の恰好の繁殖条件を有するところとなり、通風の悪い什器備品や機器、家具等が配設されている裏側や水回り設備近傍の内壁面や天井面には該細菌類や黴菌類等が付着且急速に繁殖してシミや斑点、変色等の汚着並びに繁殖に伴う分泌物により内壁材の脆化や劣化も短期に招来されている実情にある。
更にかかる汚着や汚損は建物や施設の内部ばかりでなく、日当たりや風通しの悪い外壁部分や暗くて且多温な地下施設全面に亘っても顕著に発生する。
【０００３】
【発明が解決しようとする課題】
かかる問題に対しては、建物や施設等の内外壁面や天井面等を全体に亘って常時清掃が施される場合には、界面活性剤等の洗剤を以って繁殖する以前の段階で容易に洗浄がなしえるものであるが、建物や施設等の内外壁面や天井面は広大な面積を有し且高低差も大きく清掃コストや労力が莫大となり、而も内壁面には大型で且多様な什器備品、機器、家具等が配設されてなるから現実的には不可能であり、従って比較的暖かく通風の悪いこれら裏側の内壁面や水回り設備の近傍等では細菌類、黴菌類或いは酵母菌等が著しく繁殖し且この繁殖の拡散によって初めて汚着が発見されている実情にある。
【０００４】
これがため現状では該汚着の発見に際しては、次亜塩素酸ソーダや過酸化水素等の殺菌成分が混入された所謂抗菌剤、防黴剤等で洗浄することが専らなされているが、かかる抗菌剤や防黴剤は繁殖中の細菌類や黴菌類等を殺菌殺黴することは出来ても、繁殖に伴うシミ、斑点、変色を除去しえるには至らず且繁殖に際しての分泌物による内外壁体や内装材等の脆化や劣化には何等対応できるものでもなく、而も該抗菌剤や防黴剤は建物や施設内の使用では安全性の面から使用量も制限されて一度に広面積の殺菌殺黴ができず、更にはコンクリートやモルタル等の内外壁面等では、これら素材が吸水性吸着性を有するため膨大量の抗菌剤や防黴剤の使用も余儀なくされる。
【０００５】
本発明はかかる経緯に鑑みなされたものであって、建物や施設等の構造材若しくは内装材として使用することにより、細菌類や黴菌類或いは酵母菌等が付着しても、該付着する菌類を即時に抗菌し繁殖を阻止するとともに仮令これら菌類によるシミ、斑点、変色等が発生しても通常の清掃で容易に洗浄除去しえ、且これら菌類の分泌物による脆化や劣化にも対抗しえる抗菌性パネル材を提供することにある。
【０００６】
【課題を解決するための手段】
上述の課題を解決するために本発明が用いた技術的手段は、コンクリート板、スレート板、石膏板或いは木板等素材的に吸水性、吸着性、接着性を有し且その外表面に多数の微細凹陥部が顕在し粗面化した非金属板材を基板として用いる場合には、その一側外面望ましくはその外面全体にアクリル樹脂を主成分とする塗材によりプライマー層が塗着形成され、更に鉄板、アルミ板、ステンレス板等非吸水性、非吸着性、非接着性で且その外表面も平滑な金属板材を基板として用いる場合には、金属板材にも接着性を有し且その塗膜にも十分な強靭性を保持せしめるうえから、フェノール樹脂及びビニルブチラール樹脂を主成分として用い更に金属板材表面を酸化して一段と塗着強力を高めるための酸化材として燐酸が０．１乃至１．０％重量混合された塗材により、基板の一側外面望ましくはその外面全体に亘って酸化プライマー層が塗着形成されている。
【０００７】
而して非金属板材を基板としてその一側外面若しくは外面全体に塗着形成されたプライマー層、或いは金属板材を基板としてその一側外面若しくは外面全体に塗着形成された酸化プライマー層の一側外面若しくは外面全体にはアクリル樹脂及びウレタン樹脂を主成分とし、且テトラクロロイソフタロニル若しくは４−メチルスルホニルテトラクロロピリジンからなる抗菌剤が０．３乃至１．０％重量混合された塗材により適宜の厚さに抗菌保護層を形成させてなる構成に存する。
【０００８】
【作用】
本発明はかかる構成によりなるため次のような作用を有する。即ち基板に非金属板材が用いられる場合は、その一側外面若しくは外面全体に亘りアクリル樹脂を主成分とする塗材が塗着されるため、基板の吸水性、吸着性或いは接着性とが相俟って基板内部にアクリル樹脂分が浸透し、而もその外表面に顕在する多数の微細な凹陥部内にも浸透且充填されるため、強固な塗着と平滑なプライマー層が塗着形成される。更に基板が金属板材からなる場合には、フェノール樹脂及びビニルブチラール樹脂を主成分とし且燐酸が０．１乃至１．０％重量混合された塗材がその一側外面若しくは外面全体に塗着されるものであるから、フェノール樹脂の金属板材への接着性に加え燐酸による金属板材表面の酸化作用が付加され強固な塗着が実現され、而もビニルブチラール樹脂が強靭な塗膜を形成するため、強固且強靭な酸化プライマー層が塗着形成される。
【０００９】
そして該プライマー層或いは酸化プライマー層の一側外面若しくは外面全体に亘り、アクリル樹脂及びウレタン樹脂を主成分とし且テトラクロロイソフタロール若しくは４−メチルスルホニルテトラクロロピリジンからなる抗菌剤が０．３乃至１．０重量％混合された塗材を塗着して抗菌保護層が塗着形成されるため主成分のアクリル樹脂及びウレタン樹脂がプライマー層或いは酸化プライマー層を形成する素材と接着性（塗着性）を有する結果抗菌保護層が強固に且プライマー層と一体的に塗着されるばかりか、該抗菌保護層はその塗材成分を反応硬化させて形成させるため均質な厚みとともに強靭で硬度も高く、而もその外表面も平滑に形成される。
【００１０】
更に該抗菌保護層には不活性塩素化合物であるテトラクロロイソフタロール若しくは４−メチルスルホニルテトラクロロピリジンからなる広い抗菌スペクトルを有する抗菌剤を使用しているため、汚着或いは汚損が細菌類でも黴菌類でも或いは酵母菌類によるものであっても、その繁殖が阻止され汚着や汚損の防止が図れ、而も該抗菌剤は細菌類が繁殖しやすい多湿な条件下でも水に対して不溶性を有するため、長期に亘り残効性を維持する。
【００１１】
【実施例】
以下に本発明実施例を図に基づき詳細に説明すれば、図１は非金属板からなる基板を用いた本発明の断面説明図であって、基板１にはコンクリート板、スレート板、石膏板、木板等の吸水性や吸着性或いは接着性を保持し且その外表面には多数の微細な凹陥部が顕在し粗面化されてなる非金属板材からなるもので、具体的な素材の選択は使用目的により適宜に決定されるものであるが、建物や施設等の構造体の一部として或いは内外装材として使用するためにはある程度の強度も要求されるため、その厚さは３乃至２０ｍｍ程度のものが好都合である。更にその大きさも予め大型の物を作成し使用に際して適宜寸法にカットして使用することが経済的ではあるが、該カット面に細菌類や黴菌類等が繁殖する結果となることから、予め建物や施設に適合する寸法で作成することが望まれる。
【００１２】
かくして所要の寸法に形成された基板１の一側外面特に望ましくは外面全体に、アクリル樹脂を主成分とする塗材を塗着したプライマー層２が形成されてなるもので、このアクリル樹脂としてはポリアクリル酸エステル樹脂やポリメタアクリル酸エステル樹脂が用いられるもので、基材１の素材特性の面から該塗材はエマルジョン溶液や溶剤溶液状の物が至便であって、エマルジョン溶液の具体的組成を例示すればアクリル酸エステル樹脂分２０乃至４０％、水６０乃至８０％のものが挙げられる。そして基板１の外表面が特別粗面化している場合以外は、概ね３０乃至７０μｍ程度の厚さに塗着形成させることで目的は達せられる。無論塗着方法はスプレーや刷毛、ローラー等適宜方法が採用できる。
【００１３】
そしてこのプライマー層２の一側外面望ましくは外面全体には、アクリル樹脂及びウレタン樹脂を主成分とし且テトラクロロイソフタロニル若しくは４−メチルスルホニルテトラクロロピリジンからなる抗菌剤が０．３乃至１．０％重量混合された塗材を適宜厚さに塗着して抗菌保護層３が形成されてなるもので、該抗菌保護層３はプライマー層２と強固一体的に塗着形成させる必要上該プライマー層２が形成する素材と接着性（塗着性）を有し、且形成される塗膜が十分な強靭性と硬度及び表面滑性を保持しえるようアクリル樹脂及びウレタン樹脂が主成分として用いられる。
かかる場合のアクリル樹脂としては前述の如きポリアクリル酸エステル樹脂やポリメタアクリル酸エステル樹脂が好適で、且ウレタン樹脂としては脂肪族イソシアナート、トリレンジイソシアナート、ジフェニルメタン−４、４′−ジイソシアナート等が使用できる。そして特に配慮すべきは、抗菌保護層３の表面を平滑に形成させることも重要であることから塗着形成に際しては痩せが生じぬような反応硬化による塗膜形成が望まれ、かかる反応硬化により抗菌保護層３を形成する塗材の組成を例示すれば、ポリアクリル酸エステル樹脂３０％重量、脂肪族イソシアナート３７％重量、酢酸エチルグリコール３乃至５％重量及び顔料分２８乃至３０％重量のものが挙げられる。抗菌保護層３の厚さは使用時における外部衝撃等に耐えうる必要上から、望ましくは７０乃至２００μｍ程度が好適である。
【００１４】
そして該抗菌保護層３において実質的に抗菌性を発揮させるための抗菌剤は、建物や施設等における内外壁面や天井面等の汚着や汚損が細菌類による場合、黴菌類による場合、或いは酵母菌による場合等多様であるから広範囲に亘る抗菌スペクトルを有すること、及び細菌類等は多湿な条件下で繁殖するものであるから水分に溶出したり揮散により残効性が喪失されぬ所謂長期抗菌性を保持するものを選択する必要がある。これがため本発明においてはかかる要件を具備する抗菌剤として不活性塩素化合物に着目したもので、該不活性塩素化合物の一つとして選択したテトラクロロイソフタロニルの抗菌スペクトルをＭＩＣ値で求めてみると表１の通りとなる。
【００１５】
【表１】
0003607347.tif 000002
【００１６】
更に該テトラクロロイソフタロニルの物理的化学的性質をみると、融点２５０乃至２５１℃、水に対する溶解性も０．５乃至０．６ｐｐｍと不溶性で本発明抗菌剤としての要件を具備するものであり、且他の４−メチルスルホニルテトラクロロピリジンも略同様な性質を具備することから選択されるものである。
【００１７】
他方図２は基板１０に鉄板、アルミ板、ステンレス板等の金属板材が使用され且外面全体に酸化プライマー層２０及び抗菌保護層３０が形成された本発明の断面説明図であって、基板１０は比較的強靭な金属板材を用いるため通常はその厚さも略１乃至３ｍｍ程度の物が使用される。
そして該金属板材は吸水性や吸着性はもとより接着性に乏しく、而もその表面も平滑であるから、非金属板材に比べて特段の配慮が要請される。即ち基板１０の外面全体に亘って酸化プライマー層２０を塗着形成する塗材として、金属板材に対し比較的接着性を有するフェノール樹脂と、形成される薄い塗膜に十分な強靭性を付与せしめること及び該フェノール樹脂と相溶性を有すること等によりビニルブチラール樹脂とを主成分とし、且基板１０の金属板材との接着性（塗着性）をより確実なものとするために、金属板材の表面を酸化し接着性を高める燐酸が０．１乃至１．０％重量混合された塗材を用いることにある。この燐酸の混合割合が１．０％以上に増加すると却って金属板材を過剰に酸化し、基板１０の強力低下となることに留意すべきである。
【００１８】
そして該酸化プライマー層２０の形成塗材に用いられるフェノール樹脂としてはフェノール・ホルマリン樹脂やクレゾール・ホルマリン樹脂或いは変性フェノール樹脂が挙げられ、且ビニルブチラール樹脂とともにアルコールに可溶なことから、塗材としてはアルコール溶液として使用することが至便である。更に短時間で塗着形成する必要がある場合には、フェノール樹脂及びビニルブチラール樹脂に適宜の硬化剤を加え反応硬化による手段の採用も可能である。
【００１９】
かくして形成された酸化プライマー層２０の外面全体に、非金属板材を基板１とする場合と同様のアクリル樹脂及びウレタン樹脂を主成分とし、且テトラクロロイソフタロニル若しくは４−メチルスルホニルテトラクロロピリジンからなる抗菌剤が０．３乃至１．０％重量混合された塗材により、略７０乃至２００μｍ程度の厚さを以って抗菌保護層３０と塗着形成させることで本発明が作成される。
【００２０】
【発明の効果】
本発明は上述の如き構成からなるもので、使用目的に合せて基板に非金属板材若しくは金属板材を採用することができるばかりか、基板とプライマー層若しくは酸化プライマー層が強固に塗着されたうえこの外面に抗菌保護層が塗着されるため、基板と抗菌保護層とが強固一体的に塗着形成され、外部の衝撃や摩擦にも十分に耐えうる耐久性を保持することになり、特に該抗菌保護層は強靭で硬度も高く且その表面も滑性を有するため油脂類や塵埃の付着に際しても通常の清掃で容易に洗浄除去しえるばかりか、該抗菌保護層には抗菌スペクトルが広く且水分に対し不溶で而も揮散性の無い不活性塩素化合物からなる抗菌剤が０．３乃至１．０％重量混合されてなるため、細菌類を初め黴菌類或いは酵母菌類の付着繁殖が阻止されて汚着や汚損も防止され、更に抗菌保護層が外面全体に形成されることにより躯体表面に細菌類等が付着繁殖することも阻止されて躯体の汚損も防止され、而もかかる抗菌効果が長期に亘って保持される等極めて特徴の多い抗菌パネル材といえる。
【図面の簡単な説明】
【図１】基板が非金属板材からなる本発明の断面説明図
【図２】基板が金属板材からなり外面全体に抗菌保護層が形成された本発明の断面説明図
【符号の説明】
１  非金属板材からなる基板
２  プライマー層
３  抗菌保護層
１０  金属板材からなる基板
２０  酸化プライマー層
３０  抗菌保護層
【図１】
0003607347.tif 000003
【図２】
0003607347.tif 000004